МАТЕРИАЛ НА ОСНОВЕ ЦЕМЕНТИРОВАННОГО КАРБИДА

1. Материал на основе цементированного карбида, содержащий материал на основе карбида вольфрама (WC) в форме частиц, имеющих средний размер зерен D в терминах диаметра эквивалентной окружности по меньшей мере 0,5 микрон и самое большее 10 микрон, и фазу связующего, содержащего кобальт (Со), по меньшей мере 5 процентов массовых и самое большее 12 процентов массовых, W который присутствует в связующем в количестве по меньшей мере 10 процентов массовых от материала связующего; содержание материала WC составляет по меньшей мере 75 процентов массовых и самое большее 95 процентов массовых; и наночастицы, диспергированные в материале связующего, наночастицы содержат материал в соответствии с формулой CoxWyCz, где Х представляет собой значение в пределах от 1 до 7, Y представляет собой значение в пределах от 1 до 10 и Z представляет собой значение в пределах от 0 до 4; наночастицы имеют средний размер частиц самое большее 10 нм, по меньшей мере 10 процентов наночастиц имеют размер самое большее 5 нм; материал на основе цементированного карбида имеет магнитную коэрцитивную силу в единицах кА/м, по меньшей мере, -2,1XD+14.
2. Материал на основе цементированного карбида по п.1, в котором фаза связующего содержит железо (Fe) или никель (Ni), или сплав, содержащий Fe или Ni.
3. Материал на основе цементированного карбида по п.1, в котором содержание Со составляет по меньшей мере 5 процентов массовых и самое большее 8 процентов массовых, и материал на основе цементированного карбида имеет магнитную коэрцитивную силу в единицах кА/м, по меньшей мере, -1,9XD+14.
4. Материал на основе цементированного карбида по п.2, в котором содержание Со составляет по меньшей мере 5 процентов массовых и самое большее 8 процентов массовых, и материал на основе цементированного карбида имеет магнитную коэрцитивную силу в единицах кА/м, по меньшей мере, -1,9XD+14.
5. Материал на основе цементированного карбида по п.1, в котором содержание Со составляет по меньшей мере 8 процентов массовых и самое большее 12 процентов массовых, и материал на основе цементированного карбида имеет магнитную коэрцитивную силу в единицах кА/м, по меньшей мере, -2,1XD+14.
6. Материал на основе цементированного карбида по п.2, в котором содержание Со составляет по меньшей мере 8 процентов массовых и самое большее 12 процентов массовых, и материал на основе цементированного карбида имеет магнитную коэрцитивную силу в единицах кА/м, по меньшей мере, -2,1XD+14.
7. Материал на основе цементированного карбида по п.1, содержащий по меньшей мере примерно от 0,1 процентов массовых до примерно 10 процентов массовых ванадия (V), хрома (Cr), тантала (Та), титана (Ti), молибдена (Мо), ниобия (Nb) и/или гафния (Hf).
8. Материал на основе цементированного карбида по п.2, содержащий по меньшей мере примерно от 0,1 процентов массовых до примерно 10 процентов массовых ванадия (V), хрома (Cr), тантала (Та), титана (Ti), молибдена (Мо), ниобия (Nb) и/или гафния (Hf).
9. Способ получения массива цементированного карбида, содержащего материал на основе цементированного карбида по п.1, способ включает получение спеченного массива, содержащего частицы карбида вольфрама (WC) и материал связующего, содержащий кобальт (Со), частицы WC, имеющие средний размер D по меньшей мере 0,5 микрон и самое большее 10 микрон, содержание частиц WC в спеченном массиве составляет по меньшей мере 75 процентов массовых и самое большее 95 процентов массовых, и содержание материала связующего в спеченном массиве составляет по меньшей мере 5 процентов массовых и самое большее 20 процентов массовых; и термическую обработку спеченного массива при температуре в пределах от 500 градусов Цельсия до 900 градусов Цельсия в течение периода времени; который в часах составляет по меньшей мере (0,8XD)-0,15 и самое большее (4,3XD)-1,7.
10. Способ по п.9, где материал связующего содержит по меньшей мере 10 процентов массовых вольфрама (W).
11. Способ по п.10, где W присутствует в материале связующего в форме твердого раствора или диспергированных частиц, содержащих соединение в соответствии с формулой CoxWyCz, где Х представляет собой значение в пределах от 1 до 7, Y представляет собой значение в пределах от 1 до 10 и Z представляет собой значение в пределах от 1 до 4.
12. Способ по п.9, в котором связующее спеченного массива содержит железо (Fe) или (Ni), или сплав, содержащий по меньшей мере один металл из Fe или Ni.
13. Способ по п.10, в котором связующее спеченного массива содержит железо (Fe) или (Ni), или сплав, содержащий по меньшей мере один металл из Fe или Ni.
14. Способ по п.11, в котором связующее спеченного массива содержит железо (Fe) или (Ni), или сплав, содержащий по меньшей мере один металл из Fe или Ni.
15. Способ по п.9, в котором композиция и микроструктура спеченного массива выбираются так, что магнитный момент (или магнитное насыщение) спеченного массива составляет по меньшей мере примерно 70 процентов и самое большее примерно 85 процентов от теоретического значения для материала связующего, содержащего номинально чистый Со, или для сплава Со и Ni, содержащегося в материале связующего.
16. Способ по п.10, в котором композиция и микроструктура спеченного массива выбираются так, что магнитный момент (или магнитное насыщение) спеченного массива составляет по меньшей мере примерно 70 процентов и самое большее примерно 85 процентов от теоретического значения для материала связующего, содержащего номинально чистый Со, или для сплава Со и Ni, содержащегося в материале связующего.
17. Способ по п.11, в котором композиция и микроструктура спеченного массива выбираются так, что магнитный момент (или магнитное насыщение) спеченного массива составляет по меньшей мере примерно 70 процентов и самое большее примерно 85 процентов от теоретического значения для материала связующего, содержащего номинально чистый Со, или для сплава Со и Ni, содержащегося в материале связующего.
18. Инструмент, содержащий материал на основе цементированного карбида по п.1.
19. Инструмент по п.18, который представляет собой остроконечный инструмент для дорожных работ.
20. Инструмент по п.18, который представляет собой остроконечный инструмент для горных работ.
21. Инструмент по п.18, содержащий сверхтвердый наконечник, соединенный с крепежным элементом, содержащим материал на основе цементированного карбида по п.1.